(57)【特許請求の範囲】
【請求項１】
ポリマー中に液晶液滴が分散されたポリマー分散型液晶が一対の電極の間に充填された液晶セルがクロスニコル中に配置され、該液晶液滴の径が３μｍ以上１００μｍ以下であり、該液滴中の液晶分子が３０度以上１８０度以下ねじれてなり、液晶液滴の径が一対の電極の間隙以上であり、液晶液滴がビア樽状或いは太鼓状に形成されることで、該液晶液滴内に於けるドメインウォール発生割合を最大で１５％程度としたこと
を特徴とする液晶表示装置。
【請求項２】
ポリマー分散液晶の誘電異方性Δεが低周波領域の電界中で正であり、高周波領域の電界中で負であること
を特徴とする請求項１記載の液晶表示装置。
【請求項３】
誘電異方性Δεが低周波領域の電界中で正であり、高周波領域の電界中で負であるポリマー分散液晶を一対の電極の間に充填し、該ポリマー分散液晶に該ポリマー分散液晶の誘電異方性Δεが負になる高周波領域の電界を印加しつつ紫外線を照射して液晶液滴を前記一対の電極の間隙以上の径をもちビア樽状或いは太鼓状をなすように形成すること
を特徴とする請求項１記載の液晶表示装置を製造する方法。
【請求項４】
ポリマー分散液晶の誘電異方性Δεが１００Ｈｚより低い周波数の電界中では正であり、１００Ｈｚより高い周波数の電界中では負であること
を特徴とする請求項１記載の液晶表示装置。
【請求項５】
誘電異方性Δεが１００Ｈｚより低い周波数の電界中では正であり、１００Ｈｚより高い周波数の電界中では負であるポリマー分散液晶を一対の電極の間に充填し、該ポリマー分散液晶に該ポリマー分散液晶の誘電異方性Δεが負になる１００Ｈｚより高い周波数の電界を印加しつつ紫外線を照射して液晶液滴を前記一対の電極の間隙以上の径をもちビア樽状或いは太鼓状に形成すること
を特徴とする請求項１記載の液晶表示装置を製造する方法。
【発明の詳細な説明】
【０００１】
【産業上の利用分野】
本発明は、液晶表示装置およびその製造方法に関する。
近年、コンピュータ端末機器、パーソナルコンピュータ、ワードプロセッサ、ＴＶ等の液晶表示装置の表示面積が拡大し、今後その用途が拡大することが予想されるに伴って、ＣＲＴ（陰極線管）と同等の視角特性をもつ液晶表示装置を実現することが要求されている。
【０００２】
【従来の技術】
視角特性を改善する技術としては、以下に説明するＰＤＮ型（ＰｏｌｙｍｅｒＤｉｓｐｅｒｓｅｄ  Ｌｉｑｕｉｄ  Ｃｒｙｓｔａｌ  Ｄｉｓｐｌａｙ  ｗｉｔｈ  Ｃｒｏｓｓｅｄ  Ｎｉｃｏｌｓ；特開平４−２１２９２８号公報参照）、アモルファスＴＮ型（Ａｍｏｒｐｈｏｕｓ  Ｔｗｉｓｔｅｄ  ＮｅｍａｔｉｃＬｉｑｕｉｄ  Ｃｒｙｓｔａｌ  Ｄｉｓｐｌａｙ；ＳＩＤ  ’９４  Ｄｉｇｅｓｔ  ｐ．９１５−９１８参照）、ＰＴＮ型（Ｐｏｌｙｍｅｒ  ＴｗｉｓｔｅｄＮｅｍａｔｉｃ  Ｌｉｑｕｉｄ  Ｃｒｙｓｔａｌ  Ｄｉｓｐｌａｙ；特開平５−２７２４２号公報参照）等が既に提案されている。
【０００３】
図７は、従来のＰＤＮ型液晶表示装置の説明図であり、（Ａ）は電圧無印加時の状態、（Ｂ）は電圧印加時の状態を示している。
この図において、２１は透明基板、２２は透明導電膜、２３は透明基板、２４は透明導電膜、２５はポリマー、２６は液晶分子、２７は液晶液滴、２８は液晶層、２９，３０は偏光板、３１は円座ぶとん型の光学異方性を有するフィルム、３２は交流電源、３３は開閉器である。
【０００４】
この従来のＰＤＮ型液晶表示装置においては、対向する透明導電膜２２を有する透明基板２１と、透明導電膜２４を有する透明基板２３によって、ポリマー２５と液晶液滴２７からなる液晶層２８を挟んだ構造になっている。そして、この透明基板２１，２３の外側に、偏光方向が直交する一対の偏光板２９と３０が重ねられている。
【０００５】
また、表示面側の透明基板２３と偏光板３０の間に、ポリカーボネートの多軸延伸フィルム等の円座ぶとん型の光学異方性を有するフィルム３１が重ねられている。
また、透明導電膜２２と、透明導電膜２４の間に交流電源３２と開閉器３３が直列に接続されている。
【０００６】
この液晶表示装置において、透明導電膜２２，２４間に交流電源３２の電圧を印加していない時は、各液晶液滴２７の中の液晶分子２６は、ポリマー２５との界面に沿うように規制されるが、液晶液滴２７ごとに液晶分子２６の向きが無秩序になっているため、背面からの入射光３４は液晶分子２６によって散乱され、偏光板３０を透過して乳白色に見え、明状態になる（図７（Ａ）参照）。
【０００７】
一方、透明導電膜２２，２４間に交流電源３２の電圧が印加された時は、液晶液滴２７の中の液晶分子２６が電界の方向に配列し、その結果、光の散乱が減少して、背面からの入射光３４は液晶層２８をそのまま通過することができる。
しかし、偏光板２９と偏光板３０がクロスニコルに配置されているため、偏光板３０を通過することができず暗状態になる。
【０００８】
この液晶表示装置において、円座ぶとん型の光学的異方性をもつフィルム３１は、この液晶パネルを斜めから見た場合に、液晶分子２６と入射光３４とが共に斜めになり、液晶層２８の光学的効果が多少現れて漏れ光を生じ、偏光板３０を透過する漏れ光を生じるため、これを遮断するために挿入されている。
【０００９】
一般に、液晶分子の屈折率を立体的に表現すると、ラグビーボール状の屈折率楕円体に近似でき、これを斜めから見た場合の屈折率は、このラグビーボール状の屈折率楕円体を斜めに切断した場合の切り口の楕円に相当する。
【００１０】
一方、円座ぶとん型の光学的異方性をもつフィルムの分子の屈折率を立体的に表現すると、円座ぶとん型の屈折率楕円体特性を呈し、これを斜めから見た場合の屈折率は、円座ぶとんを斜めに切断した場合の切り口の楕円に相当する。
そして、液晶分子のラグビーボール状の屈折率楕円体を斜めに切断した場合の切り口の楕円と、円座ぶとん型の光学的異方性をもつフィルムの屈折率楕円体を斜めに切断した場合の切り口の楕円は、それらの長軸と短軸の関係が９０度回転している。
【００１１】
そのため、液晶分子のラグビーボール状の屈折率楕円体を斜めに切断した場合の切り口の楕円と、円座ぶとん型の光学的異方性をもつフィルムの屈折率楕円体を斜めに切断した場合の切り口の楕円を重畳すると真円になり、光学的効果が相殺されることになる。
【００１２】
したがって、前記のように、円座ぶとん型の光学的異方性をもつフィルム３１を重ねることによって斜めからの入射光による作用を相殺し、電極間に電圧が印加されている黒表示を斜めから見た場合も常に暗状態になり、どの方向から見ても表示状態が一定で、視角が拡がるという効果を生じる。
【００１３】
図８は、従来のアモルファスＴＮ型液晶表示装置の説明図であり、（Ａ１）〜（Ａ４）は先行技術、（Ｂ１）〜（Ｂ４）はアモルファスＴＮ型液晶表示装置を示している。
この図において、４１は第１の透明導電基板、４２は第２の透明導電基板、４３，４４は配向膜、４５は液晶分子、４６は液晶層、４７，４８は非ラビングポリマー膜である。
【００１４】
この図（Ａ１）〜（Ａ４）によって配向膜をラビングする先行技術のＴＮ（Ｔｗｉｓｔｅｄ−ｎｅｍａｔｉｃ）液晶表示装置を説明する。
【００１５】
この先行技術のＴＮ液晶表示装置においては、液晶分子４５からなる液晶層４６が、紙面に垂直方向にラビングされた配向膜４３を有する第１の透明導電基板４１と、紙面の左右方向にラビングされた配向膜４４を有する第２の透明導電基板４２によって挟まれている。
【００１６】
このＴＮ液晶表示装置においては、液晶分子４５の配向状態がランダム（等方性）になるクリアリング温度においても、直交する方向にラビングされた第１の透明導電基板４１と第２の透明導電基板４２の配向膜４３，４４に接触する液晶分子４５は、配向膜４３，４４の拘束力によってそれぞれの配向方向に配向している（（Ａ１）参照）。
【００１７】
クリアリング温度から温度を下げていくと、上側と下側の配向膜４３，４４に接触する液晶分子４５の影響力が液晶層４６の中に及び、液晶分子４５のカラムが成長する（（Ａ２）参照）。
【００１８】
さらに温度を下げていくと、上側と下側の配向膜４３，４４に接触する液晶分子４５の影響力がさらに液晶層４６の中に及び、液晶分子４５のカラムが大きく成長する（（Ａ３）参照）。
【００１９】
さらに温度を下げていくと、上側と下側の配向膜４３，４４に接触する液晶分子４５の影響力がさらに液晶層４６の中に及び、液晶分子４５のカラムが上側と下側の配向膜４３，４４の間に完全に形成される。この状態では、液晶分子４５のツイスト起点が同じであるため、視角特性が狭くなる（（Ａ４）参照）。
【００２０】
この図（Ｂ１）〜（Ｂ４）によってアモルファスＴＮ型液晶表示装置を説明する。
このアモルファスＴＮ型液晶表示装置においては、液晶分子４５からなる液晶層４６が、非ラビングポリマー（ポリイミドＰＩ）膜４７，４８を有する第１の透明導電基板４１と第２の透明基板４２によって挟まれている。
【００２１】
このアモルファスＴＮ型液晶表示装置においては、液晶分子４５の配向状態がランダムになるクリアリング温度においては、液晶分子４５が接触する非ラビングポリマー膜４７，４８の表面が粗面であるため、液晶分子４５は配向されずランダムな方向を向いている（（Ｂ１）参照）。
【００２２】
クリアリング温度から温度を下げていくと、液晶分子４５の配向されたカラムは、非ラビングポリマー４７，４８に接触する液晶層４６の表面から成長しないで、内部（バルク領域）から成長する（（Ｂ２）参照）。
【００２３】
さらに温度を下げると、バルク領域に発生した液晶分子４５の配向が進み、液晶分子４５のカラムが大きく成長する（（Ｂ３）参照）。
【００２４】
さらに温度を下げ、クリアリング温度より３０℃低い温度に保つと、バルク領域に発生した液晶分子４５の配向が進み、各領域内の液晶分子４５のカラムが非ラビングポリマー４７，４８の間で完結し、この状態で液晶分子４５が強固に固定される（メモリ効果）。
この状態では、非ラビングポリマー４７，４８の表面に接触する液晶分子４５のツイスト起点がランダムであるため、各液晶分子４５のカラムの視角特性が平均化され、視角特性を改善することができ、グレイスケールを得ることができる（（Ｂ４）参照）。
【００２５】
図９は、従来のＰＴＮ型液晶表示装置の説明図である。
この図において、５１，５２は透明導電基板、５３は液晶分子、５４は液晶分子の配列のねじれを乱す材料である。
【００２６】
この従来のＰＴＮ型液晶表示装置においては、対向する内側に透明電極と配向膜を有する一対の透明導電基板５１，５２の間に、コレステリック液晶、カイラルネマティック液晶等の液晶を注入し、これに液晶分子の配列のねじれを乱す材料５４、例えば、ポリメチルメタクリレート、ポリスチレンメラミン樹脂、尿素樹脂、およびフェノール樹脂、ボリジイソプロピルフマレート等の有機ポリマー、あるいは、ポリウレタンアクリレート、ポリエステルアクリレート、エポキシアクリレート、ポリエーテルアクリレート等の光重合性ポリマーを注入して、液晶分子５３の配列を変化させている。
【００２７】
その結果、同一視角方向でもその液晶層の位置によって、すなわちＡ，Ｂ，Ｃ線上で液晶分子５３の配向のねじれが微妙に変化している。
この図のＡ，Ｂ，Ｃ線上では、液晶分子５３の配向のねじれが微妙に変化しているため、印加電圧によって、液晶分子５３に異なる配向を生じ、液晶分子５３の配向が視角方向に対して平均化されるため、見かけ上の透過率−印加電圧特性は平均化されて、視角特性が改善され、異常な表示の反転現象が抑制される。
【００２８】
【発明が解決しようとする課題】
前記のＰＤＮ型液晶表示装置では、液晶分子に旋光性を付与することができなかったため、白表示の表示輝度はＴＮ型の１／３でしかなかった。
また、アモルファスＴＮ型液晶表示装置では、ドメインの大きさが不均一で、かつ、大きく、斜めから表示面を観察したときに、白黒の斑点模様が生じる。
表示面を斜めから見た場合、黒くなる部分と白くなる部分が同一の大きさで極小であり、かつ、分散しているのであれば問題が少ないが、ドメインが大きいため各ドメインが斑点として見えてしまう。
【００２９】
この状況はＰＴＮ型液晶表示装置でも同様であり、斜めから見ると斑点状になるという問題が生じていた。
本発明は、斜めから見たときの斑点をなくし、良好な視角特性を有する液晶表示装置を提供することを目的とする。
【００３０】
【課題を解決するための手段】
本発明に依る液晶表示装置およびその製造方法に於いては、
（１）
ポリマー中に液晶液滴が分散されたポリマー分散型液晶が一対の電極の間に充填された液晶セルがクロスニコル中に配置され、該液晶液滴の径が３μｍ以上１００μｍ以下であり、該液滴中の液晶分子が３０度以上１８０度以下ねじれてなり、液晶液滴の径が一対の電極の間隙以上であり、液晶液滴がビア樽状或いは太鼓状に形成することで、該液晶液滴内に於けるドメインウォール発生割合を最大で１５％程度としたことを特徴とするか、或いは、
（２）
前記（１）に於いて、ポリマー分散液晶の誘電異方性Δεが低周波領域の電界中で正であり、高周波領域の電界中で負であることを特徴とするか、或いは、
（３）
前記（１）記載の液晶表示装置を製造する方法に於いて、誘電異方性Δεが低周波領域の電界中で正であり、高周波領域の電界中で負であるポリマー分散液晶を一対の電極の間に充填し、該ポリマー分散液晶に該ポリマー分散液晶の誘電異方性Δεが負になる高周波領域の電界を印加しつつ紫外線を照射して液晶液滴を前記一対の電極の間隙以上の径をもちビア樽状或いは太鼓状をなすように形成することを特徴とするか、或いは、
（４）
前記（１）に於いて、ポリマー分散液晶の誘電異方性Δεが１００Ｈｚより低い周波数の電界中では正であり、１００Ｈｚより高い周波数の電界中では負であることを特徴とするか、或いは、
（５）
前記（１）記載の液晶表示装置を製造する方法に於いて、誘電異方性Δεが１００Ｈｚより低い周波数の電界中では正であり、１００Ｈｚより高い周波数の電界中では負であるポリマー分散液晶を一対の電極の間に充填し、該ポリマー分散液晶に該ポリマー分散液晶の誘電異方性Δεが負になる１００Ｈｚより高い周波数の電界を印加しつつ紫外線を照射して液晶液滴を前記一対の電極の間隙以上の径をもちビア樽状或いは太鼓状に形成することを特徴とする。
【００３４】
【作用】
図１は、本発明の液晶表示装置の原理説明図である。
この図において、１は第１の透明導電基板、２は第２の透明導電基板、３は液晶分子、４は液晶液滴、５はポリマーである。
この図は、本発明の液晶表示装置の原理を説明するための概略説明図であり、平行に配置された第１の透明導電基板１と第２の透明導電基板２によって、ポリマー５中に分散された、液晶分子３からなる液晶液滴４を挟んだ構成を有している。
【００３５】
本発明の液晶表示装置は次のような特徴をもっている。
▲１▼  液晶分子３は自発的にねじれる（ツイスト）性格を有しており、例えば、ネマチック液晶にカイラル剤を添加したコレステリック液晶を用いている。
▲２▼  各液晶液滴４の径は３μｍ以上であり、第１の透明導電性基板１と第２の透明導電性基板２の間隔よりも大きい径を有する場合を含んでいる。
液晶液滴４の径が第１の透明導電性基板１と第２の透明導電性基板２の間隔より大きい径を有する場合は、液晶液滴４は球形になることができず、その上下が第１の透明導電性基板１と第２の透明導電性基板２によって押しつぶされてビア樽のような形になる。
【００３６】
また、上記の効果を助長するため、
▲３▼  印加される電界の周波数によって誘電異方性Δεの極性が変わる液晶を用いることが有効である。
高周波数領域（例えば１００ｋＨより高い周波数）で誘電異方性Δεが負で、低周波数領域（例えば１００ｋＨより低い周波数）で誘電異方性Δεが正になる液晶を、高周波数領域の電界を印加した状態で１対の透明導電基板の間に注入すると、液晶の誘電異方性Δεが負であるため、液晶分子が透明導電基板に水平な状態でツイストする。
完成した液晶表示装置は低周波数領域の電圧によって駆動される。
▲４▼  この液晶表示装置の第１の透明導電性基板１と第２の透明導電性基板２の外側に偏光方向が直交するクロスニコル偏光板で挟んだ構成にする。
▲５▼  位相差フィルタ等の光学フィルムを付加することもできる。
【００３７】
ツイスト性が付与された液晶を用いることによって、この液晶表示装置に入射される光を９０度旋光させることができ、これにより白輝度の明るさをＴＮ型液晶装置並に向上させることができる。
なお、液晶液滴４の径が小さすぎる場合は、ポリマー５の壁面のアンカリングによって液晶分子３がツイストするのが妨げられることがある。
液晶液滴４の径を３μｍ以上にすることにより、液晶分子３のツイストが可能になる。
【００３８】
【実施例】
以下、本発明の実施例を図面によって具体的に説明する。
（第１実施例）
図２は、第１実施例の液晶表示装置の構成説明図である。
この図において、１１は第１のガラス基板、１２は第１の透明電極、１３は第２のガラス基板、１４は第２の透明電極、１５はポリマー分散型液晶層、１５1 は液晶液滴、１５2 はポリマー、１６は第１の偏光板、１７は第２の偏光板、１８はバックライトである。
【００３９】
この実施例の液晶表示装置においては、液晶液滴１５1 とポリマー１５2 からなるポリマー分散型液晶層１５を、第１の透明電極１２を有する第１のガラス基板１１と、第２の透明電極１４を有する第２のガラス基板１３によって挟み、これを、さらに第１の偏光板１６と第２の偏光板１７によって挟んでいる。
また、第１の偏光板１６に対向してバックライト１８を配置している。
【００４０】
この場合、液晶としてフッ素系液晶（メルク社製ＺＬＩ４７９２）あるいは塩素系液晶（ＴＬ−２０２）を用い、ポリマー１５2 としてウレタン系の紫外線硬化樹脂（日本化薬製Ｒ１６７）を用い、この液晶にカイラル剤（チッソ社製ＣＭ３３）を約０．４ｗｔ％添加し、液晶分子が自発的に９０度ねじれる構成としている。
【００４１】
なお、この液晶表示装置を製造する際は、第１の透明電極１２を有する第１のガラス基板１１と、第２の透明電極１４を有する第２のガラス基板１３を第１の透明電極１２と第２の透明電極１４を内側にして対向させ、その間隙に前記の液晶とポリマーを混合して注入し、これに紫外線を照射してポリマー１５2 中に液晶液滴１５1 を相分離させる。
【００４２】
液晶液滴１５1 の径を大きくするため、紫外線の強度としては０．０５ｍＷ／ｃｍ2 と特に弱い紫外線を照射し、これにより液晶液滴１５1 の径を約１０μｍとすることができる。
【００４３】
液晶層の厚さ、すなわち、第１の透明電極１２と第２の透明電極１４の間隔を５μｍ程度にすると、液晶液滴１５1 の上下が押され、ビヤ樽（タイコ）状になっていると考えられる。
第１のガラス基板１１と第２のガラス基板１３が水平平行配向性を有するため、液晶分子は第１のガラス基板１１と第２のガラス基板１３に水平に配向し、ねじれの軸は第１のガラス基板１１と第２のガラス基板１３に垂直になる。
【００４４】
このとき、バックライト１８から放射され、第１の偏光板１６を通過した光は液晶分子によって旋光されて第２の偏光板１７を通過する。
液晶液滴１５1 の径を３μｍ以上５０μｍ以下にすることによって、粒状のムラのない良好な表示を実現することができた。
【００４５】
この実施例においては、ポリマー分散型液晶層１５を第１の透明電極１２と第２の透明電極１４で挟んだ液晶表示装置として説明したが、二次元的にこの構造を有する画素を配置し、各画素に印加される電圧をＴＦＴ等によって制御し、画像を表示することができることはいうまでもない。
【００４６】
図３は、従来のＴＮ型液晶表示装置の視角特性説明図である。
この横軸は印加電圧、縦軸は透過率であり、ａは正面の透過率、ｂは斜め４０度の方向の透過率を示している。
【００４７】
図４は、第１実施例の液晶表示装置の視角特性説明図である。
この横軸は印加電圧、縦軸は透過率であり、ａは正面の透過率、ｂは斜め４０度の方向の透過率を示している。
【００４８】
この図３と図４を比較すると、この実施例の液晶表示装置の視角特性においては、従来の液晶表示装置において出現していた斜め方向の表示の反転が消失し、視角特性が改善されていることがわかる。
【００４９】
図５は、液晶液滴の粒径とドメインウォール発生割合の関係説明図である。
この図において、横軸は粒径を示し、縦軸はドメインウォール発生割合を示している。
【００５０】
この図によると、液晶液滴の粒径が８μｍ程度まではドメインウォール発生割合はほとんど０であるが、液晶液滴の粒径が８μｍ程度を超えるとドメインウォール発生割合が徐々に大きくなり、液晶液滴の粒径が１００μｍ程度でドメインウォール発生割合が１５％程度になり、それ以降は急激に増大していることがわかる。
【００５１】
ドメインウォール発生割合が大きいと、ドメインウォール（ディスクリネーション）が白く浮き出て、表示品質を低下させることになる。
ドメインウォール発生割合が１５％程度を許容限度とした。
【００５２】
（第２実施例）
この実施例の液晶表示装置の製造方法においては、第１の透明電極１２と第２の透明電極１４の間に印加する電圧の周波数により誘電異方性Δεが変化する液晶を用いて製造工程を簡単にし、液晶分子の配向を安定化する。
【００５３】
図６は、第２実施例の液晶表示装置の製造工程説明図である。
この図を参照して本発明の液晶表示装置の製造方法を説明すると、１対の透明電極の間に１００ｋＨｚより高い周波数の電圧を印加した状態で、その間隙内に周波数が高いときは誘電異方性Δεが負で、周波数が低いときは誘電異方性Δεが正となる液晶とポリマーの混合物を注入し、紫外線等を照射してポリマーをポリマライズして相分離を生じさせる。
【００５４】
このとき、誘電異方性Δεが負であるため、液晶分子は水平配向しようとし、強制的に水平ＴＮ配向されて、液晶分子が透明導電基板と水平な状態でツイストする。
この工程によって、容易に、液晶液滴中に図１に示すような液晶分子の配向状態を実現することができる。
【００５５】
液晶表示装置の駆動は、１００ｋＨｚより低い電圧で行われるため液晶層の誘電異方性Δεは正となり、電圧を印加しないときに液晶分子を水平にし、電圧を印加したときに液晶分子をほぼ垂直というスイッチングが可能になる。
【００５６】
透明導電基板の間に電圧を印加しないときは、光入射側の偏光板を通過した直線偏光は旋光し、光出力側の偏光板を通過して白表示となる。
また、透明導電基板の間に電圧を印加したとはきは、入射光は液晶層の影響を受けないためクロスニコル構成により遮断され、黒表示が実現される。
【００５７】
【発明の効果】
以上説明したように、本発明によれば、液晶表示装置の表示面を斜めから見たときに粒状のムラが発生することがなく、かつ、表示反転もなく、ＴＮ型液晶表示装置並の明るさを有する液晶表示装置を実現することができる。
【図面の簡単な説明】
【図１】本発明の液晶表示装置の原理説明図である。
【図２】第１実施例の液晶表示装置の構成説明図である。
【図３】従来のＴＮ型液晶表示装置の視角特性説明図である。
【図４】第１実施例の液晶表示装置の視角特性説明図である。
【図５】液晶液滴の粒径とドメインウォール発生割合の関係説明図である。
【図６】第２実施例の液晶表示装置の製造工程説明図である。
【図７】従来のＰＤＮ型液晶表示装置の説明図であり、（Ａ）は電圧無印加時の状態、（Ｂ）は電圧印加時の状態を示している。
【図８】従来のアモルファスＴＮ型液晶表示装置の説明図であり、（Ａ１）〜（Ａ４）は先行技術、（Ｂ１）〜（Ｂ４）はアモルファスＴＮ型液晶表示装置を示している。
【図９】従来のＰＴＮ型液晶表示装置の説明図である。
【符号の説明】
１  第１の透明導電基板
２  第２の透明導電基板
３  液晶分子
４  液晶液滴
５  ポリマー
１１  第１のガラス基板
１２  第１の透明電極
１３  第２のガラス基板
１４  第２の透明電極
１５  ポリマー分散型液晶層
１５1   液晶液滴
１５2   ポリマー
１６  第１の偏光板
１７  第２の偏光板
１８  バックライト
【図１】
0003892060.tif 000002
【図２】
0003892060.tif 000003
【図３】
0003892060.tif 000004
【図４】
0003892060.tif 000005
【図５】
0003892060.tif 000006
【図６】
0003892060.tif 000007
【図７】
0003892060.tif 000008
【図８】
0003892060.tif 000009
【図９】
0003892060.tif 000010